(57)【要約】      （修正有）【課題】新規なフルオレン化合物により、高発光効率で高耐久であり、製造が容易でかつ比較的安価な塗布法で作成可能な有機発光素子及びインク組成物またはインクを提供する。【解決手段】下記一般式［Ｉ］で示される１価のフルオレン基を少なくとも１つ含有するフルオレン化合物。2007204425.tif 000031（式中、Ｒ１〜Ｒ３は、アルキル基，アラルキル基，あるいはアリール基等を表わす。）【選択図】なし【特許請求の範囲】
【請求項１】
下記一般式［Ｉ］で示される１価のフルオレン基を少なくとも１つ含有することを特徴とするフルオレン化合物。
【化１】
2007204425.tif 000027
（式中、Ｒ1は、アルキル基、置換あるいは無置換のアラルキル基または置換あるいは無置換のアリール基から選ばれる基を表わす。
Ｒ2およびＲ3は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ2およびＲ3は、同じであっても異なっていてもよい。）
【請求項２】
下記一般式［ＩＩ］で示される２価のフルオレン基を少なくとも１つ含有することを特徴とするフルオレン化合物。
【化２】
2007204425.tif 000028
（式中、Ｒ4は、アルキル基、置換あるいは無置換のアラルキル基または置換あるいは無置換のアリール基から選ばれる基を表わす。
Ｒ5およびＲ6は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ5およびＲ6は、同じであっても異なっていてもよい。）
【請求項３】
下記一般式［ＩＩＩ］で示されることを特徴とする請求項１または２に記載のフルオレン化合物。
【化３】
2007204425.tif 000029
（式中、Ｒ7およびＲ8は、アルキル基、置換あるいは無置換のアラルキル基、置換あるいは無置換のアリール基またはトリフルオロメチル基から選ばれる基を表わす。異なるフルオレン基に結合するＲ7同士、Ｒ8同士は、同じであっても異なっていてもよく、同じフルオレン基に結合するＲ7およびＲ8は、同じであっても異なっていてもよい。但し、Ｒ7またはＲ8の少なくとも１つは、トリフルオロメチル基である。
Ｒ9およびＲ10は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ9およびＲ10は、同じであっても異なっていてもよい。
ｎは１以上１０以下の整数を表す。）
【請求項４】
下記一般式［ＩＶ］で示されることを特徴とする請求項１または２に記載のフルオレン化合物。
【化４】
2007204425.tif 000030
（式中、Ｒ11およびＲ12は、アルキル基、置換あるいは無置換のアラルキル基、置換あるいは無置換のアリール基またはトリフルオロメチル基から選ばれる基を表わす。異なるフルオレン基に結合するＲ11同士、Ｒ12同士は、同じであっても異なっていてもよく、同じフルオレン基に結合するＲ11およびＲ12は、同じであっても異なっていてもよい。但し、Ｒ11またはＲ12の少なくとも１つは、トリフルオロメチル基である。
Ｒ13およびＲ14は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ13およびＲ14は、同じであっても異なっていてもよい。
Ａｒ1およびＡｒ2は、２価の置換あるいは無置換のアリール基または２価の置換あるいは無置換の縮合多環芳香族基を表す。Ａｒ1およびＡｒ2は、同じであっても異なっていてもよい。
ｎは１以上１０以下の整数を表す。）
【請求項５】
陽極及び陰極からなる一対の電極と、該一対の電極間に挟持された有機化合物を含む一または複数の層を少なくとも有する有機発光素子において、前記有機化合物を含む層の少なくとも一層が請求項１乃至４のいずれかに記載のフルオレン化合物の少なくとも一種を含有することを特徴とする有機発光素子。
【請求項６】
前記有機化合物を含む層のうち少なくとも発光層が、前記フルオレン化合物の少なくとも一種を含有することを特徴とする請求項５に記載の有機発光素子。
【請求項７】
請求項１乃至４のいずれかに記載のフルオレン化合物の少なくとも一種を含有することを特徴とするインク組成物。
【発明の詳細な説明】
【技術分野】
【０００１】
本発明は、新規な有機化合物およびそれを用いた有機発光素子またはインクに関する。
【背景技術】
【０００２】
有機発光素子は、陽極と陰極間に蛍光性有機化合物または燐光性有機化合物を含む薄膜を挟持させ、各電極から電子およびホールを注入することにより励起子を生成させ、これが基底状態にもどる際に放射される光を利用する素子である。
【０００３】
最近では、ポリフルオレンベースの可溶性高分子を発光材料として用い、塗布法により作成した発光素子が研究されている（特許文献１）。
【０００４】
【特許文献１】特開２０００−１００５７２号公報
【発明の開示】
【発明が解決しようとする課題】
【０００５】
しかしながら、現状では、特許文献１の発光素子は、発光効率などの初期特性や長時間の発光による輝度劣化などの耐久特性が十分でなく、更なる特性の向上が必要である。ポリフルオレンベースの可溶性高分子は、溶媒への溶解性を高くするために、可溶性置換基として長鎖アルキル基や傘高いアルキル基を繰り返し単位に有する。ところが、これらの長鎖アルキル基や傘高いアルキル基は、高分子内や高分子間の絡み合いなどを助長し、高分子の溶液や膜の状態で凝集などを起こしやすく、さらにゲスト材料との相溶性などを低下させている。このような要因が、発光効率や寿命に影響を及ぼしている。
【０００６】
本発明の目的は、新規なフルオレン化合物を提供することにある。
【０００７】
また本発明の目的は、新規なフルオレン化合物を用い、高発光効率で高耐久な有機発光素子を提供することにある。さらに、製造が容易でかつ比較的安価な塗布法で作成可能な有機発光素子を提供することにある。
【０００８】
また本発明の目的は、新規なフルオレン化合物を用いたインク組成物またはインクを提供することにある。
【課題を解決するための手段】
【０００９】
本発明者らは、可溶性置換基としてトリフルオロメチル基を有する特定のフルオレン化合物が、溶剤に対する溶解性が高く、これを発光層に用い、特に塗布法で作成した有機発光素子が、初期特性および耐久特性に優れることを見出した。
【００１０】
即ち、本発明のフルオレン化合物は、下記一般式［Ｉ］で示される１価のフルオレン基を少なくとも１つ含有することを特徴とする。
【００１１】
【化１】
2007204425.tif 000002
【００１２】
（式中、Ｒ1は、アルキル基、置換あるいは無置換のアラルキル基または置換あるいは無置換のアリール基から選ばれる基を表わす。
【００１３】
Ｒ2およびＲ3は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ2およびＲ3は、同じであっても異なっていてもよい。）
【００１４】
また、本発明のフルオレン化合物は、下記一般式［ＩＩ］で示される２価のフルオレン基を少なくとも１つ含有することを特徴とする。
【００１５】
【化２】
2007204425.tif 000003
【００１６】
（式中、Ｒ4は、アルキル基、置換あるいは無置換のアラルキル基または置換あるいは無置換のアリール基から選ばれる基を表わす。
【００１７】
Ｒ5およびＲ6は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ5およびＲ6は、同じであっても異なっていてもよい。）
【００１８】
また、本発明の有機発光素子は、陽極及び陰極からなる一対の電極と、該一対の電極間に挟持された有機化合物を含む一または複数の層を少なくとも有する有機発光素子において、前記有機化合物を含む層の少なくとも一層が上記フルオレン化合物の少なくとも一種を含有することを特徴とする。
【００１９】
また、本発明のインク組成物は、上記フルオレン化合物の少なくとも一種を含有することを特徴とする。
【発明の効果】
【００２０】
本発明のフルオレン化合物を用いた有機発光素子は、低い印加電圧で高輝度な発光が得られ、耐久性にも優れている。特に本発明のフルオレン化合物を含有する有機層は、発光層として優れている。
【００２１】
さらに、素子の作成も真空蒸着あるいは塗布法等を用いて作成可能であり、比較的安価で大面積の素子を容易に作成できる。
【発明を実施するための最良の形態】
【００２２】
以下、本発明を詳細に説明する。
【００２３】
まず、本発明のフルオレン化合物について説明する。
【００２４】
本発明のフルオレン化合物は、上記一般式［Ｉ］で示される１価のフルオレン基を少なくとも１つ含有するフルオレン化合物、または上記一般式［ＩＩ］で示される２価のフルオレン基を少なくとも１つ含有するフルオレン化合物である。
【００２５】
ここで、本発明のフルオレン化合物は、下記一般式［ＩＩＩ］または［ＩＶ］で示されることが好ましい。
【００２６】
【化３】
2007204425.tif 000004
【００２７】
（式中、Ｒ7およびＲ8は、アルキル基、置換あるいは無置換のアラルキル基、置換あるいは無置換のアリール基またはトリフルオロメチル基から選ばれる基を表わす。異なるフルオレン基に結合するＲ7同士、Ｒ8同士は、同じであっても異なっていてもよく、同じフルオレン基に結合するＲ7およびＲ8は、同じであっても異なっていてもよい。但し、Ｒ7またはＲ8の少なくとも１つは、トリフルオロメチル基である。
【００２８】
Ｒ9およびＲ10は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ9およびＲ10は、同じであっても異なっていてもよい。
【００２９】
ｎは１以上１０以下の整数を表す。）
【００３０】
【化４】
2007204425.tif 000005
【００３１】
（式中、Ｒ11およびＲ12は、アルキル基、置換あるいは無置換のアラルキル基、置換あるいは無置換のアリール基またはトリフルオロメチル基から選ばれる基を表わす。異なるフルオレン基に結合するＲ11同士、Ｒ12同士は、同じであっても異なっていてもよく、同じフルオレン基に結合するＲ11およびＲ12は、同じであっても異なっていてもよい。但し、Ｒ11またはＲ12の少なくとも１つは、トリフルオロメチル基である。
【００３２】
Ｒ13およびＲ14は、水素原子、置換あるいは無置換のアルキル基、置換あるいは無置換のアラルキル基、置換あるいは無置換のアリール基，置換あるいは無置換の複素環基、置換あるいは無置換の縮合多環芳香族基、置換あるいは無置換の縮合多環複素環基、置換あるいは無置換のアリールオキシ基、置換アミノ基、ハロゲン原子またはシアノ基から選ばれる基を表わす。Ｒ13およびＲ14は、同じであっても異なっていてもよい。
【００３３】
Ａｒ1およびＡｒ2は、２価の置換あるいは無置換のアリール基または２価の置換あるいは無置換の縮合多環芳香族基を表す。Ａｒ1およびＡｒ2は、同じであっても異なっていてもよい。
【００３４】
ｎは１以上１０以下の整数を表す。）
【００３５】
上記一般式［Ｉ］乃至一般式［ＩＶ］における置換基の具体例を以下に示す。
【００３６】
アルキル基としては、メチル基、エチル基、ｎ−プロピル基などが挙げられる。
【００３７】
アラルキル基としては、ベンジル基、フェネチル基などが挙げられる。
【００３８】
アリール基としては、フェニル基、ビフェニル基、ターフェニル基などが挙げられる。
【００３９】
複素環基としては、チエニル基、ピロリル基、ピリジル基、ビピリジル基、オキサゾリル基、オキサジアゾリル基、チアゾリル基、チアジアゾリル基などが挙げられる。
【００４０】
縮合多環芳香族基としては、ナフチル基、フェナンスリル基などが挙げられる。
【００４１】
縮合多環複素環基としては、キノリル基、カルバゾリル基、アクリジニル基、フェナントロリル基などが挙げられる。
【００４２】
アリールオキシ基としては、フェノキシル基、ナフトキシル基などが挙げられる。
【００４３】
置換アミノ基としては、ジメチルアミノ基、ジエチルアミノ基、ジフェニルアミノ基、ジトリルアミノ基、ジアニソリルアミノ基、フルオレニルフェニルアミノ基、ジフルオレニル基、ナフチルフェニルアミノ基、ジナフチルアミノ基などが挙げられる。
【００４４】
ハロゲン原子としては、フッ素、塩素、臭素、ヨウ素などが挙げられる。
【００４５】
２価のアリール基としては、フェニレン基、ビフェニレン基、ターフェニレン基などが挙げられる。
【００４６】
２価の縮合多環芳香族基としては、ナフチル基、アンスリル基などが挙げられる。
【００４７】
上記置換基が有してもよい置換基としては、メチル基、エチル基、ｎ−プロピル基などのアルキル基、ベンジル基、フェネチル基などのアラルキル基、フェニル基、ビフェニル基、ターフェニル基などのアリール基、チエニル基、ピロリル基、ピリジル基、ビピリジル基、オキサゾリル基、オキサジアゾリル基、チアゾリル基、チアジアゾリル基などの複素環基、ナフチル基、フェナンスリル基などの縮合多環芳香族基、キノリル基、カルバゾリル基、アクリジニル基、フェナントロリル基などの縮合多環複素環基、フェノキシル基、ナフトキシル基などのアリールオキシ基、ジメチルアミノ基、ジエチルアミノ基、ジフェニルアミノ基、ジトリルアミノ基、ジアニソリルアミノ基、フルオレニルフェニルアミノ基、ジフルオレニル基、ナフチルフェニルアミノ基、ジナフチルアミノ基などの置換アミノ基、フッ素、塩素、臭素、ヨウ素などのハロゲン原子などが挙げられる。
【００４８】
次に、本発明のフルオレン化合物の代表例を以下に挙げるが、本発明はこれらに限定されるものではない。
【００４９】
【化５】
2007204425.tif 000006
【００５０】
【化６】
2007204425.tif 000007
【００５１】
【化７】
2007204425.tif 000008
【００５２】
【化８】
2007204425.tif 000009
【００５３】
【化９】
2007204425.tif 000010
【００５４】
【化１０】
2007204425.tif 000011
【００５５】
本発明のフルオレン化合物は、一般的に知られている方法で合成できる。例えばパラジウム触媒を用いたＳｕｚｕｋｉ  Ｃｏｕｐｌｉｎｇ法（例えばＣｈｅｍ．Ｒｅｖ．，９５，２４５７，１９９５）、ニッケル触媒を用いたＹａｍａｍｏｔｏ法（例えばＢｕｌｌ．Ｃｈｅｍ．Ｓｏｃ．Ｊｐｎ．５１，２０９１，１９７８）等で合成できる。
【００５６】
本発明のフルオレン化合物は、従来の化合物に比べ発光性および耐久性が優れた化合物であり、有機発光素子の有機化合物を含む層、特に、発光層として有用である。また、真空蒸着法や溶液塗布法によって形成した層は結晶化などが起こりにくく経時安定性に優れている。
【００５７】
次に、本発明の有機発光素子について詳細に説明する。
【００５８】
本発明の有機発光素子は、陽極及び陰極からなる一対の電極と、該一対の電極間に狭持された有機化合物を含む一または複数の層を少なくとも有する有機発光素子において、前記有機化合物を含む層の少なくとも一層が、上記本発明のフルオレン化合物の少なくとも一種を含有する。
【００５９】
本発明の有機発光素子は、有機化合物を含む層のうち少なくとも発光層が、前記フルオレン化合物の少なくとも一種を含有することが好ましい。
【００６０】
本発明のフルオレン化合物含有する層は、真空蒸着法や溶液塗布法により陽極及び陰極の間に形成する。分子内にフルオレン環を５つ以上有する本発明のフルオレン化合物は、化合物の昇華温度が高くなる傾向があるので、溶液塗布法による方が好ましい。
【００６１】
本発明のフルオレン化合物を含有する層の厚みは１０μｍより薄く、好ましくは０．５μｍ以下、より好ましくは０．０１μｍ以上０．５μｍ以下の厚みに薄膜化することが好ましい。
【００６２】
図１乃至図７に本発明の有機発光素子の好ましい例を示す。
【００６３】
図１は本発明の有機発光素子の一例を示す断面図である。図１は基板１上に陽極２、発光層３及び陰極４を順次設けた構成のものである。ここで使用する発光素子はそれ自体でホール輸送能、エレクトロン輸送能及び発光性の性能を単一で有している場合や、それぞれの特性を有する化合物を混ぜて使う場合に有用である。
【００６４】
図２は本発明の有機発光素子における他の例を示す断面図である。図２は基板１上に陽極２、ホール輸送層５、電子輸送層６及び陰極４を順次設けた構成のものである。この場合は発光物質はホール輸送性かあるいは電子輸送性のいづれかあるいは両方の機能を有している材料をそれぞれの層に用い、発光性の無い単なるホール輸送物質あるいは電子輸送物質と組み合わせて用いる場合に有用である。また、この場合、発光層はホール輸送層５あるいは電子輸送層６のいずれかから成る。
【００６５】
図３は本発明の有機発光素子における他の例を示す断面図である。図３は基板１上に陽極２、ホール輸送層５、発光層３，電子輸送層６及び陰極４を順次設けた構成のものである。これはキャリヤ輸送と発光の機能を分離したものであり、ホール輸送性、電子輸送性、発光性の各特性を有した化合物と適時組み合わせて用いられ極めて材料選択の自由度が増す。しかも、発光波長を異にする種々の化合物が使用できるため、発光色相の多様化が可能になる。さらに、中央の発光層３に各キャリヤあるいは励起子を有効に閉じこめて発光効率の向上を図ることも可能になる。
【００６６】
図４は本発明の有機発光素子における他の例を示す断面図である。図４は図３に対してホール注入層７を陽極２側に挿入した構成であり、陽極２とホール輸送層５の密着性改善あるいはホールの注入性改善に効果があり、低電圧化に効果的である。
【００６７】
図５および図６は本発明の有機発光素子における他の例を示す断面図である。図５および図６は、図３および図４に対してホールあるいは励起子（エキシトン）を陰極４側に抜けることを阻害する層（ホール／エキシトンブロッキング層９）を、発光層３、電子輸送層６間に挿入した構成である。イオン化ポテンシャルの非常に高い化合物をホール／エキシトンブロッキング層９として用いる事により、発光効率の向上に効果的な構成である。
【００６８】
図７は本発明の有機発光素子における他の例を示す断面図である。図７は基板１上に陽極２、ホール注入層７、発光層３、電子注入層８及び陰極４を順次設けた構成のものである。
【００６９】
ただし、図１乃至図７はあくまでごく基本的な素子構成であり、本発明の有機発光素子の構成はこれらに限定されるものではない。例えば、電極と有機層界面に絶縁性層を設ける、接着層あるいは干渉層を設ける、ホール輸送層がイオン化ポテンシャルの異なる２層から構成されるなど多様な層構成をとることができる。
【００７０】
本発明のフルオレン化合物は、従来の化合物に比べ発光性および耐久性の優れた化合物であり、図１乃至図７のいずれの形態でも使用することができる。
【００７１】
特に、本発明のフルオレン化合物を用いた有機層は、発光層として有用であり、また真空蒸着法や溶液塗布法などによって形成した層は結晶化などが起こりにくく経時安定性に優れている。
【００７２】
本発明のフルオレン化合物は、公知なホール輸送性化合物、発光性化合物あるいは電子輸送性化合物などと一緒に使用することもできる。この場合、本発明のフルオレン化合物の含有量は、１ｗｔ％以上５０ｗｔ％以下であることが好ましく、１ｗｔ％以上３０ｗｔ％以下であることがより好ましい。
【００７３】
以下にこれらの化合物例を挙げる。
【００７４】
【化１１】
2007204425.tif 000012
【００７５】
【化１２】
2007204425.tif 000013
【００７６】
【化１３】
2007204425.tif 000014
【００７７】
【化１４】
2007204425.tif 000015
【００７８】
【化１５】
2007204425.tif 000016
【００７９】
【化１６】
2007204425.tif 000017
【００８０】
本発明の有機発光素子において、本発明のフルオレン化合物を含有する層および他の有機化合物を含有する層は、一般には真空蒸着法あるいは、適当な溶媒に溶解させて塗布法により薄膜を形成する。塗布方法としては、スピンコート法、スリットコーター法、印刷法、インクジェット法、スプレー法などが挙げられる。
【００８１】
特に塗布法で成膜する場合は、適当な結着樹脂と組み合わせて膜を形成することもできる。
【００８２】
上記結着樹脂としては広範囲な結着性樹脂より選択でき、たとえばポリビニルカルバゾール樹脂、ポリカーボネート樹脂、ポリエステル樹脂、ポリアリレート樹脂、ポリスチレン樹脂、アクリル樹脂、メタクリル樹脂、ブチラール樹脂、ポリビニルアセタール樹脂、ジアリルフタレート樹脂、フェノール樹脂、エポキシ樹脂、シリコーン樹脂、ポリスルホン樹脂、尿素樹脂等が挙げられるが、これらに限定されるものではない。また、これらは単独または共重合体ポリマーとして１種または２種以上混合してもよい。
【００８３】
陽極材料としては仕事関数がなるべく大きなものがよく、例えば、金、銀、白金、ニッケル、パラジウム、コバルト、セレン、バナジウム等の金属単体あるいはこれらの合金、酸化錫、酸化亜鉛、酸化錫インジウム（ＩＴＯ）、酸化亜鉛インジウム等の金属酸化物が使用できる。また、ポリアニリン、ポリピロール、ポリチオフェン、ポリフェニレンスルフィド等の導電性ポリマーも使用できる。これらの電極物質は単独で用いてもよく、複数併用することもできる。
【００８４】
一方、陰極材料としては仕事関数の小さなものがよく、リチウム、ナトリウム、カリウム、セシウム、カルシウム、マグネシウム、アルミニウム、インジウム、銀、鉛、錫、クロム等の金属単体あるいは複数の合金またはこれらの塩などを用いることができる。酸化錫インジウム（ＩＴＯ）等の金属酸化物の利用も可能である。また、陰極は一層構成でもよく、多層構成をとることもできる。
【００８５】
本発明で用いる基板としては、特に限定するものではないが、金属製基板、セラミックス製基板等の不透明性基板、ガラス、石英、プラスチックシート等の透明性基板が用いられる。また、基板にカラーフィルター膜、蛍光色変換フィルター膜、誘電体反射膜などを用いて発色光をコントロールする事も可能である。
【００８６】
なお、作成した素子に対して、酸素や水分等との接触を防止する目的で保護層あるいは封止層を設けることもできる。保護層としては、ダイヤモンド薄膜、金属酸化物、金属窒化物等の無機材料膜、フッソ樹脂、ポリパラキシレン、ポリエチレン、シリコーン樹脂、ポリスチレン樹脂等の高分子膜または光硬化性樹脂等が挙げられる。また、ガラス、気体不透過性フィルム、金属などをカバーし、適当な封止樹脂により素子自体をパッケージングすることもできる。
【００８７】
次に、本発明のインク組成物について説明する。
【００８８】
本発明のインク組成物は、本発明のフルオレン化合物の少なくとも一種を含有する。本発明のインク組成物を用いると、有機発光素子の有機化合物層、特に発光層を塗布法により作成可能であり、比較的安価で大面積の素子を容易に作成できる。特に、分子内にフルオレン環を５つ以上有する本発明のフルオレン化合物は、化合物の昇華温度が高くなる傾向があるので、溶媒に溶解してインク組成物として用いることが好適である。
【００８９】
溶媒としては、例えば、トルエン、キシレン、メシチレン、ジオキサン、テトラリン、メチルナフタレン、テトラヒドロフラン、ダイグライム等が挙げられる。
【００９０】
本発明のフルオレン化合物の他に含んでもよい化合物としては、例えば、上述の公知なホール輸送性化合物、発光性化合物、電子輸送性化合物などが挙げられる。
【００９１】
インク組成物における本発明のフルオレン化合物の含有量は、０．１ｗｔ％以上１０ｗｔ％以下であることが好ましく、０．１ｗｔ％以上３ｗｔ％以下であることがより好ましい。
【実施例】
【００９２】
以下、実施例により本発明をさらに具体的に説明していくが、本発明はこれらに限定されるものではない。
【００９３】
＜中間体の合成＞
【００９４】
【化１７】
2007204425.tif 000018
【００９５】
５００ｍｌ三ツ口フラスコに、２−ヨードビフェニル［１］２０ｇ（７１．４ｍｍｏｌ）およびジエチルエーテル２００ｍｌを入れ、窒素雰囲気中、−７８℃で１５％  ｎ−ブチルリチウム／ヘキサン溶液５１ｍｌ（７８．５ｍｍｏｌ）を滴下した。−７８℃で１時間攪拌後、１，１，１−トリフルオロアセトン１０．１ｍｌ（１０７ｍｍｏｌ）を滴下し、室温まで徐々に昇温後８時間攪拌した。反応後有機層を酢酸エチルで抽出し無水硫酸ナトリウムで乾燥後、シリカゲルカラム（ヘキサン＋トルエン混合展開溶媒）で精製し、付加体［２］（透明液体）１１．８ｇ（収率６２％）を得た。
【００９６】
３００ｍｌ三ツ口フラスコに、付加体［２］１０ｇ（３７．６ｍｍｏｌ）およびトルエン１５０ｍｌを入れ、室温下、トリフルオロメタンスルホン酸１．９ｇ（１２．５ｍｍｏｌ）を滴下し、８時間還流した。反応後、水を加え有機層を酢酸エチルで抽出し無水硫酸ナトリウムで乾燥後、シリカゲルカラム（ヘキサン＋トルエン混合展開溶媒）で精製し、フルオレン中間体［３］（透明液体）３．７ｇ（収率４０％）を得た。
【００９７】
１００ｍｌ三ツ口フラスコに、フルオレン中間体［３］１．９ｇ（７．７ｍｍｏｌ）および四塩化炭素４０ｍｌを入れ、室温下、鉄粉を触媒量添加した後、臭素１．４ｇ（８．５ｍｍｏｌ）／四塩化炭素５ｍｌの溶液を滴下した。室温で５時間攪拌した後、水を加え有機層をクロロホルムで抽出し無水硫酸ナトリウムで乾燥後、シリカゲルカラム（ヘキサン展開溶媒）で精製し、モノブロモフルオレン中間体［４］（透明液体）２．１ｇ（収率８２％）を得た。
【００９８】
１００ｍｌ三ツ口フラスコに、フルオレン中間体［３］１．９ｇ（７．７ｍｍｏｌ）および四塩化炭素４０ｍｌを入れ、室温下、鉄粉を触媒量添加した後、臭素２．６ｇ（１６．２ｍｍｏｌ）／四塩化炭素５ｍｌの溶液を滴下した。室温で８時間攪拌した後、水を加え有機層をクロロホルムで抽出し無水硫酸ナトリウムで乾燥後、シリカゲルカラム（ヘキサン展開溶媒）で精製し、ジブロモフルオレン中間体［５］（白色結晶）２．８ｇ（収率９０％）を得た。
【００９９】
＜合成例１＞［例示化合物Ｎｏ．１１の合成］
【０１００】
【化１８】
2007204425.tif 000019
【０１０１】
（１）ピナコールボラン中間体の合成
５００ｍｌ三ツ口フラスコに、２−ブロモフルオレン［６］２５ｇ（１０２ｍｍｏｌ）およびＴＨＦ２５０ｍｌを入れ、窒素雰囲気中、０℃でｔ−ブトキシナトリウム２２．５ｇ（２３５ｍｍｏｌ）を添加した。同温度で３０分攪拌後、ヨードエタン４０ｇ（２５５ｍｍｏｌ）を滴下し、室温まで徐々に昇温後８時間攪拌した。反応後、水を注加し有機層をクロロホルムで抽出し無水硫酸ナトリウムで乾燥後、シリカゲルカラム（ヘキサン展開溶媒）で精製し、モノブロモ中間体［７］（透明液体）２８．２ｇ（収率９２％）を得た。
【０１０２】
５００ｍｌ三ツ口フラスコに、下記成分を入れ、窒素雰囲気中、２４時間還流した。
モノブロモ中間体［７］２３ｇ（７６．３ｍｍｏｌ）
ピナコールボラン２２ｇ（１７２ｍｍｏｌ）
ジフェニルホスフィノプロパンジクロロニッケル４．１ｇ（７．６ｍｍｏｌ）
トリエチルアミン５０ｍｌ
トルエン２００ｍｌ
【０１０３】
反応後、水を注加し有機層を酢酸エチルで抽出し無水硫酸ナトリウムで乾燥後、シリカゲルカラム（ヘキサン＋トルエン混合展開溶媒）で精製し、ピナコールボラン中間体［８］（透明液体）１８．０ｇ（収率６８％）を得た。
【０１０４】
（２）ジブロモトリスフルオレン中間体の合成
３００ｍｌ三ツ口フラスコに、ジブロモフルオレン中間体［５］１．５ｇ（３．６９ｍｍｏｌ）、ピナコールボラン中間体［８］２．８ｇ（８．１３ｍｍｏｌ）、トルエン１００ｍｌおよびエタノール５０ｍｌを入れた。窒素雰囲気中、室温で攪拌下、炭酸ナトリウム１４ｇ／水７０ｍｌの水溶液を滴下し、次いでテトラキス（トリフェニルホスフィン）パラジウム（０）０．４３ｇ（０．３７ｍｍｏｌ）を添加した。室温で３０分攪拌した後７７度に昇温し３時間攪拌した。反応後有機層をクロロホルムで抽出し無水硫酸ナトリウムで乾燥後、シリカゲルカラム（ヘキサン＋トルエン混合展開溶媒）で精製し、トリスフルオレン中間体［９］（白色結晶）１．４ｇ（収率５５％）を得た。
【０１０５】
５０ｍｌ三ツ口フラスコに、トリスフルオレン中間体［９］１．０ｇ（１．５ｍｍｏｌ）および四塩化炭素２０ｍｌを入れ、室温下、鉄粉を触媒量添加した後、臭素０．５ｇ（３．１ｍｍｏｌ）／四塩化炭素５ｍｌの溶液を滴下した。室温で８時間攪拌した後、水を加え有機層をクロロホルムで抽出し無水硫酸ナトリウムで乾燥後、シリカゲルカラム（ヘキサン＋トルエン混合展開溶媒）で精製し、ジブロモトリスフルオレン中間体［１０］（白色結晶）１．２ｇ（収率９５％）を得た。
【０１０６】
（３）例示化合物Ｎｏ．１１の合成
２００ｍｌ三ツ口フラスコに、ジブロモトリスフルオレン中間体［１０］０．５ｇ（０．５９ｍｍｏｌ）、ピナコールボラン中間体［８］０．５ｇ（２．４ｍｍｏｌ）、トルエン６０ｍｌおよびエタノール３０ｍｌを入れた。窒素雰囲気中、室温で攪拌下、炭酸ナトリウム２．４ｇ／水１２ｍｌの水溶液を滴下し、次いでテトラキス（トリフェニルホスフィン）パラジウム（０）０．０７ｇ（０．０６ｍｍｏｌ）を添加した。室温で３０分攪拌した後７７度に昇温し５時間攪拌した。反応後有機層をクロロホルムで抽出し無水硫酸ナトリウムで乾燥後、シリカゲルカラム（ヘキサン＋トルエン混合展開溶媒）で精製し、例示化合物Ｎｏ．１１（白色アモルファス）０．２５ｇ（収率３８％）を得た。
【０１０７】
＜合成例２＞［例示化合物Ｎｏ．１３の合成］
【０１０８】
【化１９】
2007204425.tif 000020
【０１０９】
（１）ジブロモトリスフルオレン中間体、ピナコールボラン中間体の合成
合成例１と同様な合成ルートで、ジブロモトリスフルオレン中間体２［１４］およびピナコールボラン中間体２［１５］を得た。
【０１１０】
（２）例示化合物Ｎｏ．１３の合成
２００ｍｌ三ツ口フラスコに、ジブロモトリスフルオレン中間体２［１４］０．５ｇ（０．６８ｍｍｏｌ）、ピナコールボラン中間体２［１５］０．６４ｇ（１．７ｍｍｏｌ）、トルエン６０ｍｌおよびエタノール３０ｍｌを入れた。窒素雰囲気中、室温で攪拌下、炭酸ナトリウム２．４ｇ／水１２ｍｌの水溶液を滴下し、次いでテトラキス（トリフェニルホスフィン）パラジウム（０）０．０７ｇ（０．０６ｍｍｏｌ）を添加した。室温で３０分攪拌した後７７度に昇温し５時間攪拌した。反応後有機層をクロロホルムで抽出し無水硫酸ナトリウムで乾燥後、シリカゲルカラム（ヘキサン＋トルエン混合展開溶媒）で精製し、例示化合物Ｎｏ．１３（白色結晶）０．４３ｇ（収率５８％）を得た。
【０１１１】
＜実施例１＞
図７に示す構造の素子を作成した。
【０１１２】
基板１としてのガラス基板上に、陽極２としての酸化錫インジウム（ＩＴＯ）をスパッタ法にて１２０ｎｍの膜厚で成膜したものを透明導電性支持基板として用いた。これをアセトン、イソプロピルアルコール（ＩＰＡ）で順次超音波洗浄し、次いでＩＰＡで煮沸洗浄後乾燥した。さらに、ＵＶ／オゾン洗浄したものを透明導電性支持基板として使用した。
【０１１３】
透明導電性支持基板上に、バイトロンＰ  Ａｌ−４０８３をスピンコート法により５０ｎｍの膜厚で成膜しホール注入層７を形成した。
【０１１４】
さらに、例示化合物Ｎｏ．１１の２ｗｔ％トルエン溶液をスピンコート法により６０ｎｍの膜厚で成膜し発光層３を形成した。
【０１１５】
次に、電子注入層８として、カルシウムを用い、上記有機層の上に真空蒸着法により１ｎｍの金属層膜を形成した。蒸着時の真空度は１．０×１０-4Ｐａ、成膜速度は０．１ｎｍ／ｓｅｃの条件で成膜した。
【０１１６】
さらに、陰極４として、真空蒸着法により厚さ１５０ｎｍのアルミニウム層を形成した。蒸着時の真空度は１．０×１０-4Ｐａ、成膜速度は１．０ｎｍ／ｓｅｃ以上１．２ｎｍ／ｓｅｃ以下の条件で成膜した。
【０１１７】
さらに、窒素雰囲気中で保護用ガラス板をかぶせ、アクリル樹脂系接着材で封止した。
【０１１８】
この様にして得られた素子に、ＩＴＯ電極（陽極２）を正極、Ａｌ電極（陰極４）を負極にして、５Ｖの直流電圧を印加すると３５ｍＡ／ｃｍ2の電流密度で電流が素子に流れ、２１００ｃｄ／ｍ2の輝度で青色の発光が観測された。
【０１１９】
さらに、電流密度を５．０ｍＡ／ｃｍ2に保ち５０時間電圧を印加したところ、初期輝度５５０ｃｄ／ｍ2から５０時間後４５０ｃｄ／ｍ2と輝度劣化は小さかった。
【０１２０】
＜実施例２乃至２０＞
例示化合物Ｎｏ．１１に代えて、表１に示す化合物を用いた他は実施例１と同様に素子を作成し、同様な評価を行った。結果を表１に示す。
【０１２１】
＜比較例１乃至３＞
例示化合物Ｎｏ．１１に代えて、下記構造式で示される化合物を用いた他は実施例１と同様に素子を作成し、同様な評価を行った。結果を表１に示す。
【０１２２】
【化２０】
2007204425.tif 000021
【０１２３】
【表１】
2007204425.tif 000022
【０１２４】
＜実施例２１＞
下記構造式で示されるＩｒ錯体０．２ｗｔ％と例示化合物Ｎｏ．４の２ｗｔ％のトルエン溶液をスピンコート法により６０ｎｍの膜厚で成膜し発光層３を形成した他は実施例１と同様に素子を作成した。
【０１２５】
【化２１】
2007204425.tif 000023
【０１２６】
この様にして得られた素子に、ＩＴＯ電極（陽極２）を正極、Ａｌ電極（陰極４）を負極にして、５Ｖの直流電圧を印加すると２０ｍＡ／ｃｍ2の電流密度で電流が素子に流れ、１６００ｃｄ／ｍ2の輝度で緑色の発光が観測された。
【０１２７】
さらに、電流密度を５．０ｍＡ／ｃｍ2に保ち５０時間電圧を印加したところ、初期輝度６００ｃｄ／ｍ2から５０時間後５２０ｃｄ／ｍ2と輝度劣化は小さかった。
【０１２８】
＜実施例２２乃至３１＞
例示化合物Ｎｏ．４に代えて、表２に示す化合物を用いた他は実施例２１と同様に素子を作成し、同様な評価を行った。結果を表２に示す。
【０１２９】
＜比較例４乃至６＞
例示化合物Ｎｏ．４に代えて、比較化合物Ｎｏ．１、２、３を用いた他は実施例２１と同様に素子を作成し、同様な評価を行った。結果を表２に示す。
【０１３０】
【表２】
2007204425.tif 000024
【０１３１】
＜実施例３２＞
図２に示す構造の素子を作成した。
【０１３２】
実施例１と同様の透明導電性支持基板上に、下記構造式で示される化合物の２ｗｔ％クロロホルム溶液をスピンコート法により３０ｎｍの膜厚で成膜しホール輸送層５を形成した。
【０１３３】
【化２２】
2007204425.tif 000025
【０１３４】
さらに、例示化合物Ｎｏ．１を真空蒸着法により５０ｎｍの膜厚で成膜し、発光層３を形成した。蒸着時の真空度は、１．０×１０-4Ｐａ、成膜速度は０．２ｎｍ／ｓｅｃ以上０．３ｎｍ／ｓｅｃ以下の条件で成膜した。
【０１３５】
次に、陰極４として、アルミニウムとリチウム（リチウム濃度１原子％）からなる蒸着材料を用いて、上記有機層の上に真空蒸着法により厚さ５０ｎｍの金属層膜を形成し、さらに真空蒸着法により厚さ１５０ｎｍのアルミニウム層を形成した。蒸着時の真空度は１．０×１０-4Ｐａ、成膜速度は１．０ｎｍ／ｓｅｃ以上１．２ｎｍ／ｓｅｃ以下の条件で成膜した。
【０１３６】
さらに、実施例１と同様に封止した。
【０１３７】
この様にして得られた素子に、ＩＴＯ電極（陽極２）を正極、Ａｌ電極（陰極４）を負極にして、５Ｖの直流電圧を印加すると６０ｍＡ／ｃｍ2の電流密度で電流が素子に流れ、１５００ｃｄ／ｍ2の輝度で青色の発光が観測された。
【０１３８】
さらに、電流密度を２０．０ｍＡ／ｃｍ2に保ち１００時間電圧を印加したところ、初期輝度５８０ｃｄ／ｍ2から５０時間後５００ｃｄ／ｍ2と輝度劣化は小さかった。
【０１３９】
＜実施例３３乃至３８＞
例示化合物Ｎｏ．１に代えて、表３に示す化合物を用いた他は実施例３２と同様に素子を作成し、同様な評価を行った。結果を表３に示す。
【０１４０】
＜比較例７乃至８＞
例示化合物Ｎｏ．１に代えて、比較化合物Ｎｏ．２、３を用いた他は実施例３２と同様に素子を作成し、同様な評価を行った。結果を表３に示す。
【０１４１】
【表３】
2007204425.tif 000026
【図面の簡単な説明】
【０１４２】
【図１】本発明における有機発光素子の一例を示す断面図である。
【図２】本発明における有機発光素子の他の例を示す断面図である。
【図３】本発明における有機発光素子の他の例を示す断面図である。
【図４】本発明における有機発光素子の他の例を示す断面図である。
【図５】本発明における有機発光素子の他の例を示す断面図である。
【図６】本発明における有機発光素子の他の例を示す断面図である。
【図７】本発明における有機発光素子の他の例を示す断面図である。
【符号の説明】
【０１４３】
１  基板
２  陽極
３  発光層
４  陰極
５  ホール輸送層
６  電子輸送層
７  ホール注入層
８  電子注入層
９  ホール／エキシトンブロッキング層
【図１】
2007204425.tif 000032
【図２】
2007204425.tif 000033
【図３】
2007204425.tif 000034
【図４】
2007204425.tif 000035
【図５】
2007204425.tif 000036
【図６】
2007204425.tif 000037
【図７】
2007204425.tif 000038